(57)【要約】【課題】  高い紫外線防御効果を有するとともに、なめらかでのびが良く、使用感が良好で、さらに経時安定性に優れる油中水型乳化化粧料を提供すること。【解決手段】  成分（Ａ）疎水化処理シリカ被覆酸化チタン、成分（Ｂ）疎水化シリカ、成分（Ｃ）沸点２００℃未満の揮発性シリコーン、成分（Ｄ）沸点２００℃以上２５０℃未満の揮発性シリコーンを含有する油中水型乳化化粧料が、高い紫外線防御効果を有するとともに、なめらかでのびが良く、使用感が良好で、さらに経時安定性に優れることを見出し、本願発明を完成させた。【選択図】なし【特許請求の範囲】
【請求項１】
次の成分（Ａ）〜（Ｄ）；
（Ａ）疎水化処理シリカ被覆酸化チタン
（Ｂ）疎水化シリカ
（Ｃ）沸点２００℃未満の揮発性シリコーン
（Ｄ）沸点２００℃以上２５０℃未満の揮発性シリコーン
を含有し、成分（Ａ）疎水化処理シリカ被覆酸化チタン中、シリカ被覆量が３０重量％以上で疎水化処理剤の含有量が５重量％以上であり、成分（Ｂ）疎水化シリカは、吸油量が２００ｍｌ／１００ｇ以下で平均粒径が１〜１０μｍ、であることを特徴とする油中水型乳化化粧料。
【請求項２】
油相全量に対する成分（Ｃ）及び（Ｄ）の合計の含有量の重量比率が、０．２〜０．５であることを特徴とする請求項１記載の油中水型乳化化粧料。
【請求項３】
成分（Ｅ）ジポリヒドロキシステアリン酸ＰＥＧ−３０を含有することを特徴とする請求項１又は２記載の油中水型乳化化粧料。
【請求項４】
成分（Ｆ）ペンタヒドロキシステアリン酸デカグリセリルを含有することを特徴とする請求項１〜３いずれか一項記載の油中水型乳化化粧料。
【発明の詳細な説明】
【技術分野】
【０００１】
本願発明は、高い紫外線防御効果を有するとともに、なめらかでのびが良く、使用感が良好で、さらに経時安定性に優れる油中水型乳化化粧料に関する。
【背景技術】
【０００２】
地表に届く紫外線波長領域は、ＵＶＡ領域（３２０〜４００ｎｍ）とＵＶＢ領域（２９０〜３２０ｎｍ）がある。そのうち、ＵＶＢ領域の紫外線は過度に浴びると皮膚に紅斑を惹起させ、急性の炎症反応を起こし、その後黒化をもたらし、皮膚癌の原因の一つとなることが知られている。また、ＵＶＡ領域の紫外線は、紅斑惹起は弱いが、真皮のコラーゲン線維やエラスチン線維を変質させ、皮膚の老化を促進させる光老化の原因となることが明らかになっている。そのため、ＵＶＡ及びＵＶＢの二つの波長領域の紫外線から肌を守ることは、化粧料の重要な機能の一つである。
【０００３】
紫外線による肌への悪影響を防御するために、日やけ止め化粧料が使用されており、耐水性や耐汗性の点で、油中水型乳化組成物が良好であることが知られている。
【０００４】
紫外線から皮膚を守る指標として、ＵＶＢ波を遮断する効果の程度を表す指標は、ＳＰＦ（ＳＵＮ  ＰＲＯＴＥＣＴＩＯＮ  ＦＡＣＴＯＲ）値、ＵＶＡ波を遮断する効果の程度を表す指標はＵＶＡＰＦ（ＵＶＡ  ＰＲＯＴＥＣＴＩＯＮ  ＦＡＣＴＯＲ  ＯＦ  Ａ  ＰＲＯＤＵＣＴ）値が用いられ、これらの値が高いほど日やけ止め効果が高いとされている。
【０００５】
通常、日やけ止め化粧料には、紫外線防御効果を付与するために、無機系紫外線散乱剤や有機系紫外線吸収剤等が汎用されている（非特許文献１〜３）。
【０００６】
近年では、紫外線による肌への悪影響が広く認知されるようになり、日常使いであっても高い紫外線防御効果が求められる傾向にある。そのため、日やけ止め化粧料には、無機系紫外線散乱剤や有機系紫外線吸収剤を多量に配合する必要がある。
【０００７】
無機系紫外線散乱剤は、紫外線を散乱させることによって紫外線を遮蔽するものであり、従来から酸化チタンや酸化亜鉛などが用いられている。これらは広帯域にわたって紫外線を遮蔽することができ、さらに不活性であるため皮膚安全性が高いが、多量に配合すると塗布による白さが目立ち、さらには塗布時のきしみ、とまり感といった使用性の低下を招く。
【０００８】
そこで、塗布による白さや塗布時のきしみやとまり感といった使用性の欠点を改善するため、薄片状粉体の表面に無機系紫外線散乱剤を付着する方法（特許文献１、２、３）や、無機系紫外線散乱剤と特定の油剤などを併用する方法（特許文献４、５）が報告されている。しかしながら、これらの方法によっても、のびのなめらかさといった使用性の面や紫外線防御効果の面で十分であるとは言えなかった。
【０００９】
一方、有機系紫外線吸収剤は、光エネルギーを吸収することによって紫外線を遮蔽するものであり、従来からケイ皮酸誘導体などがよく用いられている。これらは塗布時の白さなどを伴わずに高い紫外線防御効果を得られるが、多量に配合すると塗布後のベタつきといった使用感上の問題や有機紫外線吸収剤の経時的な析出といった経時安定性の低下が生じてしまう。さらに、ごくまれに敏感肌の人に対してアレルギー等の皮膚障害を起こす恐れがあるとの知見もあり、消費者の中には、有機系紫外線吸収剤の使用を好まない人もいる。
【００１０】
そこで、製剤の使用性や安定性、安全性の観点から、できるだけ少ない無機系紫外線散乱剤や有機系紫外線吸収剤で、効率よく高い紫外線防御効果を出すことが求められており、有機系紫外線吸収剤と揮発性シリコーンとフェニル変性シリコーンとの組み合わせにより紫外線防御効果を向上させる方法などが報告されている（特許文献６）。しかしながら、この方法によっても、揮発性シリコーンを多量に用いた場合、乳化がうまくできなかったり、経時的に油相成分がしみ出して最悪の場合、分離したりするといった乳化安定性の問題や、皮膚に対して塗りむらを生じるといった使用性の問題があった。
【００１１】
さらに、近年では高い日やけ止め効果を有するクリーム、美容液、乳液などのスキンケア剤が好まれて用いられる。そのため、高い紫外線防御効果を持ちながらも、なめらかで伸びがよいなど、使用感の優れた日やけ止め化粧料が強く望まれている。
【００１２】
一般に、油中水型乳化組成物の使用感の向上を目的として揮発性油が汎用されている。しかしながら、揮発性油として揮発性シリコーンを用いた場合、油っぽさは軽減されるものの、シリコーン系基剤に対し有機系紫外線吸収剤が難溶性を呈すため、油相の均一性に劣り、前述した場合と同様に、うまく乳化できなかったり、経時的に油相成分がしみ出して最悪の場合、分離したりするといった乳化安定性の問題や、皮膚に対して塗りむらを生じるといった使用性の問題があった。また、揮発性油として揮発性炭化水素を用いた場合、乳化物の経時安定性が低下したり、揮発性シリコーンよりも使用感に劣るといった問題があった（特許文献７）。
【先行技術文献】
【特許文献】
【００１３】
【特許文献１】特開２０１５−１８０６１４号公報
【特許文献２】特開平６−９３３７号公報
【特許文献３】特開平９−８７１４１号公報
【特許文献４】特開２０１０−２２２３４９号公報
【特許文献５】特開２０００−１６９３５３号公報
【特許文献６】特開２０１３−１０７８５１号公報
【特許文献７】特開２０１２−４６４４７号公報
【非特許文献】
【００１４】
【非特許文献１】ＦＲＡＧＲＡＮＣＥ  ＪＯＵＲＮＡＬ，２７（５），ｐａｇｅ２５−３０（１９９９）
【非特許文献２】Ｊ．ＳＯＣ．ＣＯＳＭＥＴ．ＣＨＥＭ．ＪＡＰＡＮ，ＶＯＬ．３１，ＮＯ．４，ｐａｇｅ３７３−３８４（１９９７）
【非特許文献３】ＦＲＡＧＲＡＮＣＥ  ＪＯＵＲＮＡＬ，２８（５），ｐａｇｅ２６−３２（２０００）
【発明の概要】
【発明が解決しようとする課題】
【００１５】
本願発明は、高い紫外線防御効果を有するとともに、なめらかでのびが良く、使用感が良好で、さらに経時安定性に優れる油中水型乳化化粧料を提供することを課題とする。
【課題を解決するための手段】
【００１６】
かかる事情に鑑み、本願発明者は鋭意研究の結果、成分（Ａ）疎水化処理シリカ被覆酸化チタン、成分（Ｂ）疎水化シリカ、成分（Ｃ）沸点２００℃未満の揮発性シリコーン、成分（Ｄ）沸点２００℃以上２５０℃未満の揮発性シリコーンを含有する油中水型乳化化粧料が、高い紫外線防御効果を有するとともに、なめらかでのびが良く、使用感が良好で、さらに経時安定性に優れることを見出し、本願発明を完成させた。
【００１７】
すなわち本願発明は、次の成分（Ａ）〜（Ｄ）；
（Ａ）疎水化処理シリカ被覆酸化チタン
（Ｂ）疎水化シリカ
（Ｃ）沸点２００℃未満の揮発性シリコーン
（Ｄ）沸点２００℃以上２５０℃未満の揮発性シリコーン
を含有し、成分（Ａ）疎水化処理シリカ被覆酸化チタン中、シリカ被覆量が３０重量％以上で疎水化処理剤の含有量が５重量％以上であり、成分（Ｂ）疎水化シリカは、吸油量が２００ｍｌ／１００ｇ以下で平均粒径が１〜１０μｍ、であることを特徴とする油中水型乳化化粧料である。
【発明の効果】
【００１８】
本願発明の油中水型乳化化粧料は、高い紫外線防御効果を有するとともに、なめらかでのびが良く、使用感が良好で、さらに経時安定性に優れるものである。以下、各構成成分について詳細に説明する。
【発明を実施するための形態】
【００１９】
本願発明に用いられる成分（Ａ）疎水化処理シリカ被覆酸化チタンは、疎水化処理シリカ被覆酸化チタン中、シリカ被覆量が３０重量％以上で、疎水化処理剤の含有量が５重量％以上のものである。
【００２０】
（Ａ）疎水化処理シリカ被覆酸化チタンは、酸化チタン粒子の平均一次粒子径が０．１μｍ以下のものを使用することが好ましい。酸化チタン粒子の平均一次粒子径が０．１μｍを超えると、隠蔽力が大きくなるため、塗布時の白さが目立ち、透明感が低下する。酸化チタン粒子の平均一次粒子径の下限は特に限定されるものではないが、通常０．０１μｍである。本願発明において、酸化チタン粒子の平均一次粒子径は、レーザー回折・散乱法により粒度分布を測定することで求められる。
【００２１】
酸化チタンを被覆するシリカは、結晶性でも非結晶性でもよい。シリカ被覆方法としては特に限定されず、公知の方法にて処理することができる（特許文献８）。例えば、酸化チタン水性懸濁液にシリカゾルを添加して、シリカを酸化チタン表面に析出させる方法などが挙げられる。
【００２２】
【特許文献８】特願平１０−５４５４１５公報
【００２３】
シリカ被覆酸化チタンは、市販品を用いることもできる。例えば、「ＳＭＴ−ＴＳ−０１」「ＳＭＴ−ＴＳ−０４」（テイカ株式会社製）等を挙げることができ、これらを疎水化処理して好適に用いることができる。
【００２４】
疎水化処理の方法としては、特に限定されるものでなく、公知の方法にて処理することができる。疎水化処理剤としては、例えば、メチルハイドロジェンポリシロキサン、メチルハイドロジェンポリシロキサン・ジメチルポリシロキサンコポリマー、ジメチルポリシロキサン等のシリコーン類；オクチルトリエトキシシラン、ヘキシルトリメトキシシラン等のシラン化合物；パルミチン酸、ステアリン酸等の脂肪酸；パーフルオロアルキルトリメトキシシラン等のフッ素化合物等が挙げられる。中でも、油相への分散性の観点から、疎水化処理剤としてはシリコーン類が好ましい。
【００２５】
（Ａ）疎水化処理シリカ被覆酸化チタン中の疎水化処理剤の含有量は、５重量％以上であることが好ましい。疎水化処理剤が５重量％を下回ると疎水性が不十分になり、油相への分散性が低下するため、製剤の経時安定性が低下してしまう。
【００２６】
なお、（Ａ）疎水化処理シリカ被覆酸化チタン中の酸化チタン量及びシリカ被覆量は、医薬部外品原料規格２００６記載の「微粒子酸化チタン」及び「無水ケイ酸」の定量法に準じた。
【００２７】
（Ａ）疎水化処理シリカ被覆酸化チタンの含有量は、特に限定されないが、酸化チタン純分として化粧料中２．０〜６．０重量％含有することが好ましく、３．０〜５．０重量％含有することがより好ましい。酸化チタン純分として含有量が２．０重量％より少ないと、十分な紫外線防御効果が得られず、６．０重量％より多いと、きしみ感などの使用感の低下が生じてしまう。
【００２８】
（Ａ）疎水化処理シリカ被覆酸化チタンは、市販品を用いることもできる。例えば、「ＳＭＴ−ＴＳ−０１Ｓ」、「ＳＭＴ−ＴＳ−０４Ｓ」（テイカ株式会社製）等が挙げられる。
【００２９】
本願発明に用いられる成分（Ｂ）疎水化シリカは、吸油量が２００ｍｌ／１００ｇ以下で、平均粒子径が１〜１０μｍのものである。好ましくは、吸油量が１００ｍｌ／１００ｇ〜２００ｍｌ／１００ｇで、平均粒子径が１〜１０μｍのものである。
【００３０】
（Ｂ）疎水化シリカの疎水化処理の方法は、特に限定されない。疎水化処理剤としては、メチルハイドロジェンポリシロキサン、ジメチルポリシロキサン等のシリコーン類が好ましい。このような疎水化シリカとしては、例えばＳＩ−ＳＢ−１５０、ＳＡ−ＳＢ−３００（三好化成株式会社製）等が挙げられる。
【００３１】
（Ｂ）疎水化シリカの含有量は、特に限定されないが、化粧料中０．２〜３．０重量％含有することが好ましく、０．５〜２．０重量％含有することがより好ましい。化粧料中の含有量が０．２重量％より少ないと、油性成分のしみ出しといった経時安定性の低下が生じる場合があり、３．０重量％より多いと、塗布時の白さやきしみ感といった使用性の低下が生じる場合がある。
【００３２】
本願発明に用いられる成分（Ｃ）沸点２００℃未満の揮発性シリコーンは、常圧における沸点が２００℃未満で、常温での揮発速度の速いシリコーンである。
【００３３】
（Ｃ）沸点２００℃未満の揮発性シリコーンとしては、例えば、オクタメチルトリシロキサン（沸点：１５３℃）、デカメチルテトラシロキサン（沸点：１９４℃）、メチルトリメチコン（沸点：１９１℃）等が挙げられ、これらの１種又は２種以上を用いることができる。これらのうち、紫外線防御効果の観点から、オクタメチルトリシロキサンを用いることが好ましい。具体的な市販品としては、ＫＦ−９６Ａ−１ｃｓ、ＫＦ−９６Ｌ−１．５ｃｓ、ＴＭＦ−１．５（信越化学工業株式会社製）等が挙げられる。
【００３４】
（Ｃ）沸点２００℃未満の揮発性シリコーンの含有量は、特に限定されないが、化粧料中１．０〜１５．０重量％が好ましく、３．０〜１０．０重量％がより好ましい。化粧料中の含有量が１．０重量％より少ないと、高い紫外線防御効果が得られず、１５．０重量％より多いと、油性成分のしみ出しといった経時安定性の低下が生じる場合がある。
【００３５】
本願発明に用いられる成分（Ｄ）沸点２００℃以上２５０℃未満の揮発性シリコーンは、常圧における沸点が２００℃以上２５０℃未満で、常温での揮発速度の速いシリコーンである。
【００３６】
（Ｄ）沸点２００℃以上２５０℃未満の揮発性シリコーンとしては、例えば、ジメチルポリシロキサン（沸点：２２９℃）、デカメチルシクロペンタシロキサン（沸点：２１０℃）、ドデカメチルシクロヘキサシロキサン（沸点：２４５℃）等が挙げられ、これらの１種又は２種以上を用いることができる。これらのうち、のびの良さや経時安定性の観点から、ジメチルポリシロキサン及び／又はデカメチルシクロペンタシロキサンを用いることが好ましい。具体的な市販品としては、ＫＦ−９６Ｌ−２ｃｓ、ＫＦ−９９５（信越化学工業株式会社製）等が挙げられる。
【００３７】
（Ｄ）沸点２００℃以上２５０℃未満の揮発性シリコーンの含有量は、特に限定されないが、化粧料中５．０〜２０．０重量％が好ましく、７．０〜１５．０重量％がより好ましい。化粧料中の含有量が５．０重量％より少ないと、なめらかなのびが得られず、２０．０重量％より多いと、油性成分のしみ出しといった経時安定性の低下や塗布後のべたつきといった使用性の低下が生じる場合がある。
【００３８】
さらに、成分（Ｃ）及び（Ｄ）の合計の含有量は、油相全量に対して、重量比率で０．２〜０．５であることが好ましい。ここでいう油相とは、化粧料中の水と水に溶解する成分を除くすべての成分のことを指す。成分（Ｃ）及び（Ｄ）の合計の含有量が、油相全量に対して重量比率で０．２より小さくなると、高い紫外線防御効果やなめらかなのびが得られず、０．５より大きくなると、油性成分のしみ出しといった経時安定性の低下が生じる場合がある。
【００３９】
本願発明の油中水型乳化化粧料は、上記成分（Ａ）〜（Ｄ）を必須成分とするが、さらに成分（Ｅ）として、ジポリヒドロキシステアリン酸ＰＥＧ−３０を含有することが好ましい。
【００４０】
本願発明に用いられる成分（Ｅ）ジポリヒドロキシステアリン酸ＰＥＧ−３０は、ポリエチレングリコール（平均分子量１５００）のポリ（１２−ヒドロキシステアリン酸）のジエステルであり、その平均分子量は約５０００である。具体的な市販品としては、シスロールＤＰＨＳ（クローダジャパン株式会社製）が挙げられる。
【００４１】
（Ｅ）ジポリヒドロキシステアリン酸ＰＥＧ−３０の含有量は、特に限定されないが、化粧料中０．１〜１．５重量％が好ましく、０．５〜１．０重量％がより好ましい。含有量が０．１重量％より少なくなると、経時安定性の低下が生じる場合があり、１．５重量％より多くなると、塗布後のべたつきといった使用性の低下が生じる場合がある。
【００４２】
また、本願発明の油中水型乳化化粧料は、上記成分（Ａ）〜（Ｄ）を必須成分とするが、さらに成分（Ｆ）として、ペンタヒドロキシステアリン酸デカグリセリルを含有することが好ましい。
【００４３】
本願発明に用いられる成分（Ｆ）ペンタヒドロキシステアリン酸デカグリセリルは、ポリグリセリンの縮合度が平均１０であり、ポリグリセリンに対するヒドロキシステアリン酸のエステル化度が平均５である。具体的な市販品としては、ＮＩＫＫＯＬ Ｄｅｃａｇｌｙｎ ５−ＨＳ（日光ケミカルズ株式会社製）が挙げられる。
【００４４】
（Ｆ）ペンタヒドロキシステアリン酸デカグリセリルの含有量は、特に限定されないが、化粧料中０．１〜０．７重量％が好ましく、０．３〜０．５重量％がより好ましい。含有量が０．１重量％より少なくなると、経時安定性の低下が生じる場合があり、０．７重量％より多くなると、塗布後のべたつきといった使用性の低下が生じる場合がある。
【００４５】
本願発明の油中水型乳化化粧料には、本願発明の効果を損なわない範囲内で、必要に応じて通常化粧品や医薬品等の皮膚外用剤に用いられる前記成分以外の各種成分、例えば、紫外線吸収剤、ｐＨ調整剤、油剤、保湿剤、水性成分、界面活性剤、酸化防止剤、美容成分、防腐剤、水溶性高分子、皮膜形成剤、褪色防止剤、消泡剤、香料等を各種の効果を付与するために適宜含有することができる。特に、紫外線吸収剤を組み合わせて含有することで、広いＵＶ領域で高い紫外線防御効果を発揮する。その場合、ＵＶＡ領域の紫外線吸収剤とＵＶＢ領域の紫外線吸収剤を組み合わせて含有することによって、より広いＵＶ領域で高い紫外線防御効果を発揮する。
【実施例】
【００４６】
以下に実施例を挙げて、本願発明をさらに詳細に説明する。尚、本願発明は以下の実施例に限定されるものではない。また、以下の実施例等における含有量は、特に断らない限り重量％を示す。
【００４７】
実施例に先立ち、本発明で用いた効果試験方法について述べる。
【００４８】
［紫外線防御効果］
各例の化粧料２５ｍｇを５ｃｍ×５ｃｍ四方のサージカルテープ（スリーエム  ヘルスケア株式会社製  ブレンダーム  サージカルテープ  型番：１５２５−２）上に均一に塗布し、分光光度計（日本分光株式会社製  Ｖ−６６０）を用いて、２８０ｎｍ〜４００ｎｍの紫外線吸光度（ａｂｓ．）を測定した。それぞれ５回測定し、ＵＶＢ領域（３００ｎｍ）の吸光度の平均値とＵＶＡ領域（３５０ｎｍ）の吸光度の平均値から、下記の基準に従って判定した。
（評価基準）
◎：ＵＶＢ領域及びＵＶＡ領域で高い紫外線防御効果が確認された。
（３００ｎｍの吸光度が２．０以上かつ３５０ｎｍの吸光度が１．２以上。）
○：ＵＶＢ領域及び／又はＵＶＡ領域で紫外線防御効果がわずかに低下した。
（３００ｎｍの吸光度が１．５以上２．０未満及び／又は３５０ｎｍの吸光度が１．０以上１．２未満。）
×：ＵＶＢ領域及び／又はＵＶＡ領域で紫外線防御効果が明らかに低下した。
（３００ｎｍの吸光度が１．５未満及び／又は３５０ｎｍの吸光度が１．０未満。）
【００４９】
［加速試験による経時安定性］
（１）乳化粒子の経時安定性
各例の化粧料をプラスチック容器に充填し、４０℃の恒温槽で３カ月間保存した。顕微鏡にて乳化粒子を観察し、下記の基準に従って判定した。
（評価基準）
◎：初期の状態から差異が認められない。
○：初期の状態から乳化粒子がわずかに大きくなっているが、乳化状態を保っている。
×：初期の状態から乳化粒子が明らかに大きくなっている。
【００５０】
（２）油性成分のしみ出し
各例の化粧料をプラスチック容器に充填し、４０℃の恒温槽で３カ月間保存した。目視にて油性成分のしみ出しを確認し、下記の基準に従って判定した。
（評価基準）
◎：油性成分のしみ出しはなく、初期の状態から差異が認められない。
○：わずかに油性成分のしみ出しが見られる。
×：多量の油性成分のしみ出しが見られる。
【００５１】
［使用感］
（１）のびの良さ
専門パネル２０名により、各例の化粧料について、肌に塗布する際ののびの良さについて使用テストを行ない、アンケートの結果から下記の基準に従って判定した。
（評価基準）
◎：２０名中、１５名以上がのびが良いと回答した。
○：２０名中、１０〜１４名がのびが良いと回答した。
△：２０名中、５〜９名がのびが良いと回答した。
×：２０名中、４名以下がのびが良いと回答した。
【００５２】
（２）きしみ感のなさ
専門パネル２０名により、各例の化粧料について、肌に塗布する際のきしみ感のなさについて使用テストを行ない、アンケートの結果から下記の基準に従って判定した。
（評価基準）
◎：２０名中、１５名以上がきしみ感がないと回答した。
○：２０名中、１０〜１４名がきしみ感がないと回答した。
△：２０名中、５〜９名がきしみ感がないと回答した。
×：２０名中、４名以下がきしみ感がないと回答した。
【００５３】
（３）べたつきのなさ
専門パネル２０名により、各例の化粧料について、肌に塗布した後のべたつきのなさについて使用テストを行ない、アンケートの結果から下記の基準に従って判定した。
（評価基準）
◎：２０名中、１５名以上がべたつきがないと回答した。
○：２０名中、１０〜１４名がべたつきがないと回答した。
△：２０名中、５〜９名がべたつきがないと回答した。
×：２０名中、４名以下がべたつきがないと回答した。
【００５４】
表１〜表３に示す処方の油中水型乳化化粧料を調製し、紫外線防御効果、経時安定性、使用感の評価を前記の基準に従って行った。
【００５５】
表１〜表３の処方により得られた油中水型乳化化粧料は、以下に示す製造方法により調製した。
（調製方法）
油相、水相をそれぞれ均一に分散した。油相へ水相を撹拌しながら徐々に添加し、常温にてホモミキサーを５０００ｒｐｍで１０分間運転することで乳化した。乳化後、脱泡して表１〜表３の各例の油中水型乳化化粧料を得た。
【００５６】
【表１】
2019043920.tif 000002
【００５７】
表１に示す結果から、（Ａ）疎水化処理シリカ被覆酸化チタン、（Ｂ）疎水化シリカ、（Ｃ）沸点２００℃未満の揮発性シリコーン、（Ｄ）沸点２００℃以上２５０℃未満の揮発性シリコーンを含有し、成分（Ａ）疎水化処理シリカ被覆酸化チタン中、シリカ被覆量が３０重量％以上で疎水化処理剤の含有量が５重量％以上であり、成分（Ｂ）疎水化シリカは、吸油量が２００ｍｌ／１００ｇ以下で平均粒径が１〜１０μｍ、である化粧料（実施例１〜７）は、優れた紫外線防御効果と使用感を有することが分かる。一方、シリカ処理が３０重量％に満たない酸化チタン及び／又は疎水化処理が５重量％に満たない酸化チタンを用いた化粧料（比較例１〜７）では、十分な紫外線防御効果や満足な使用感が得られなかった。
【００５８】
【表２】
2019043920.tif 000003
【００５９】
【表３】
2019043920.tif 000004
【００６０】
表２及び表３に示す結果から、（Ａ）疎水化処理シリカ被覆酸化チタン、（Ｂ）疎水化シリカ、（Ｃ）沸点２００℃未満の揮発性シリコーン、（Ｄ）沸点２００℃以上２５０℃未満の揮発性シリコーンを含有し、成分（Ａ）疎水化処理シリカ被覆酸化チタン中、シリカ被覆量が３０重量％以上で疎水化処理剤の含有量が５重量％以上であり、成分（Ｂ）疎水化シリカは、吸油量が２００ｍｌ／１００ｇ以下で平均粒径が１〜１０μｍ、である化粧料（実施例８〜２０）は、優れた紫外線防御効果と使用感を有することが分かる。
【００６１】
一方、（Ｂ）吸油量２００ｍｌ／１００ｇ以下で、平均粒径が１〜１０μｍである疎水化シリカを含有しない化粧料（比較例８）は、満足な使用感が得られず、経時安定性も低下した。また、（Ｃ）沸点２００℃未満の揮発性シリコーン又は（Ｄ）沸点２００℃以上２５０℃未満の揮発性シリコーンのいずれか一方のみしか含有しない化粧料（比較例９〜１１）は、紫外線防御効果の低下や経時安定性の低下がみられ、（Ｃ）沸点２００℃未満の揮発性シリコーン又は（Ｄ）沸点２００℃以上２５０℃未満の揮発性シリコーンのいずれか一方と、揮発性炭化水素又は非揮発性シリコーンを組み合わせた化粧料（比較例１２〜１４）は、経時安定性の低下や使用感の悪化がみられた。
【００６２】
なお、表１〜表３中、以下に示す成分は下記製品を用いた。
※１    ＳＭＴ−ＴＳ−０４Ｓ  （テイカ株式会社製）
※２    ＳＭＴ−ＴＳ−０１Ｓ  （テイカ株式会社製）
※３    ＳＴＲ−１００Ｗ−ＬＰ  （堺化学工業株式会社製）
※４    マックスライト  ＴＳ−０４Ｄ  （昭和電工株式会社製）
※５    マックスライト  ＴＳ−０４３−Ｄ  （昭和電工株式会社製）
※６    ＭＴ−０２  （テイカ株式会社製）
※７    ＭＴ−０１  （テイカ株式会社製）
※８    ＳＡ−ＳＢ−３００  （三好化成工業株式会社製）
※９    ＫＦ−９６Ａ−１ＣＳ  （信越化学工業株式会社製）
※１０  ＫＦ−９６Ｌ−２ＣＳ  （信越化学工業株式会社製）
※１１  シスロール  ＤＰＳＨ  （クローダジャパン株式会社製）
※１２  ＮＩＫＫＯＬ  Ｄａｃａｇｌｙｎ  ５−ＨＳ  （日光ケミカルズ株式会社製）
※１３  ＳＭＴ−ＴＳ−０４  （テイカ株式会社製）
※１４  ＳＴＲ−１００Ｗ  （堺化学工業株式会社製）
※１５  ＳＩ−ＳＢ−１５０  （三好化成工業株式会社製）
※１６  ＫＦ−９９５  （信越化学工業株式会社製）
【００６３】
実施例２１  クリーム状美白日やけ止め化粧料
含有成分                                                        含有量（重量％）
油相
（１）メトキシケイヒ酸エチルヘキシル                              １０．００
（２）ラウロイルサルコシンイソプロピル                            １２．００
（３）オクタメチルトリシロキサン（沸点：１５３℃）※９              ５．００
（４）デカメチルシクロペンタシロキサン（沸点：２１０℃）※１６    １０．００
（５）イソノナン酸イソノニル                                        ５．００
（６）ジポリヒドロキシステアリン酸ＰＥＧ−３０※１１                ０．５０
（７）ペンタヒドロキシステアリン酸デカグリセリル※１２              ０．３０
（８）５％シリコーン処理３１％シリカ被覆酸化チタン※１              ５．００
（９）ジステアルジモニウムヘクトライト                              １．５０
（１０）シリコーン処理シリカ※８                                      １．００
水相
（１１）精製水                                                            残量
（１２）１，３−ブチレングリコール                                  １０．００
（１３）アスコルビン酸−２−リン酸マグネシウム                        ３．００
（１４）クエン酸ナトリウム                                            ３．００
（１５）ＥＤＴＡ−４Ｎａ                                              ０．１０
（１６）エタノール                                                    ４．００
（１７）パラオキシ安息香酸メチル                                      ０．２０
【００６４】
（調製方法）
成分（１）〜（７）を均一に混合した後、成分（８）〜（１０）を加えてホモミキサーにて均一に分散した。これに成分（１１）〜（１７）の混合水溶液を加え、常温にてホモミキサーを５０００ｒｐｍで１０分間運転することにより乳化した。乳化後、脱泡して実施例２１の油中水型乳化化粧料を得た。
【００６５】
（Ａ）疎水化処理シリカ被覆酸化チタン、（Ｂ）疎水化シリカ、（Ｃ）沸点２００℃未満の揮発性シリコーン、（Ｄ）沸点２００℃以上２５０℃未満の揮発性シリコーンを含有し、成分（Ａ）疎水化処理シリカ被覆酸化チタン中、シリカ被覆量が３０重量％以上で疎水化処理剤の含有量が５重量％以上であり、成分（Ｂ）疎水化シリカは、吸油量が２００ｍｌ／１００ｇ以下で平均粒径が１〜１０μｍ、である実施例２１の化粧料は、優れた紫外線防御効果を有するとともに、使用感が良く、経時安定性も高い油中水型乳化化粧料であった。
【産業上の利用可能性】
【００６６】
本願発明によれば、高い紫外線防御効果を有するとともに、なめらかでのびが良く、使用感が良好で、さらに経時安定性に優れる油中水型乳化化粧料を提供することができる。